(57)【特許請求の範囲】
【請求項１】
セルロース繊維とはっ水剤とを有する第1及び第2の層からなるタオルであって、
前記第1および第2の層は、該第1および第2の層よりも高い吸収性を備えたセルロース繊維を有する第3の層を実質的に挟むようになっており、これら全ての3つの層が単一プライを形成するようになっており、
前記第1及び第3の層と、前記第2及び第3の層との間にそれぞれ配置された第4及び第5の層からなり、前記第4および第5の層は前記第1及び第2の層よりも高い吸上性を有することを特徴とするタオル。
【請求項２】
前記はっ水剤はワックスであることを特徴とする請求項１に記載のタオル。
【請求項３】
前記はっ水剤はラテックスであることを特徴とする請求項１に記載のタオル。
【請求項４】
前記はっ水剤はサイズ剤であることを特徴とする請求項１に記載のタオル。
【請求項５】
前記はっ水剤はシリコンであることを特徴とする請求項１に記載のタオル。
【請求項６】
前記はっ水剤は前記第1又は第2の層の少なくとも1方に印刷されていることを特徴とする請求項１に記載のタオル。
【請求項７】
前記はっ水剤は前記第1又は第2の層の少なくとも1方にスプレーされていることを特徴とする請求項１に記載のタオル。
【請求項８】
前記はっ水剤はヘッドボックス内で前記第1又は第2の層の少なくとも1方の繊維と混合されることを特徴とする請求項１に記載のタオル。
【請求項９】
前記第1または第2の層の少なくとも1方が、サルファイトパルプ及びBCTMPからなる群から選択されたパルプを有しており、前記タオルは約8gsmから約59gsmの坪量を有することを特徴とする請求項１に記載のタオル。
【請求項１０】
前記第3の層は前記第4及び第5の層よりも大きい吸収性を有することを特徴とする請求項１に記載のタオル。
【請求項１１】
前記第3の層は前記第4及び第5の層よりも大きい吸上性を有することを特徴とする請求項１に記載のタオル。
【請求項１２】
セルロース繊維とはっ水剤を有する第1の層と、該第1の層に近接して配置された、前記第1の層よりも大きな吸上性を有するセルロース繊維を有する第2の層、及び該第2の層に近接して配置された、前記第1及び第2の層よりも高い吸収性を有するセルロース繊維を有する第3の層と、からなる第1プライと、
該第1プライに結合されており、ほぼこれの鏡像である第2のプライと、から構成されたタオル。
【請求項１３】
前記はっ水剤はワックスであることを特徴とする請求項１２に記載のタオル。
【請求項１４】
前記はっ水剤はラテックスであることを特徴とする請求項１２に記載のタオル。
【請求項１５】
前記はっ水剤はサイズ剤であることを特徴とする請求項１２に記載のタオル。
【請求項１６】
前記はっ水剤はシリコンであることを特徴とする請求項１２に記載のタオル。
【請求項１７】
前記はっ水剤は各プライの前記第1の層上に印刷されていることを特徴とする請求項１２に記載のタオル。
【請求項１８】
前記はっ水剤は各プライの前記第1の層上にスプレーされていることを特徴とする請求項１２に記載のタオル。
【請求項１９】
前記はっ水剤はヘッドボックス内で各プライの前記第1の層の前記繊維と混合されていることを特徴とする請求項１２に記載のタオル。
【請求項２０】
各プライの前記第１層の少なくとも１つが、サルファイトパルプ及びBCTMPからなる群から選択されたパルプを有しており、前記タオルは約8gsmから約59gsmの坪量を有することを特徴とする請求項１２に記載のタオル。
【請求項２１】
前記第3の層は前記第2の層よりも大きい吸上性を有することを特徴とする請求項１２に記載のタオル。
【発明の詳細な説明】
【０００１】
（技術分野）
本発明は、製紙の分野に関する。より詳細には、本発明は、実用性の高いタオルに関する。
【０００２】
（背景技術）
手を洗った後、一般的に、特に公衆トイレにおいて紙ベースのハンドタオルが手を乾かすのに使用されている。タオルは、その外側層が濡れてしまうまで使用されることが多い。このときに、濡れたタオルは棄てられ、手を拭くのに別のタオルが取出されることがある。残念なことに、この方法はハンドタオルの吸収能力の全てを使用していない。使用されるタオルの外層は濡れているが、まだ吸収能力を有している。従って、この能力を利用しきらないためにタオルを浪費することになる。
【０００３】
このように、表面が乾燥状態のままであるハンドタオルは、タオルの吸収能力全体を実質的に利用できることによって、ハンドタオルの使用を減らすことになり、タオルの消費量と無駄を減少させることになる。
【０００４】
定義
本明細書において、「から構成される」とは、全体の１部もしくは複数部分を意味するが、別の部分を除外するものではない。「から構成される」は、「含む」および「有する」と同一の意味を有し、互換性がある。
【０００５】
本明細書において、「はっ水剤」という用語は、液体、好ましくは水溶液の吸収に耐性がある薬剤を意味する。はっ水剤は疎水性であればよく、サイズ剤、シリコン、ワックス及びラテックスのような材料を含む。
【０００６】
本明細書において、「ラテックス」とは、パラゴム樹の樹液のような天然ゴム、または天然ゴムに類似する合成高ポリマーに関連する源から高ポリマーからなる分散コロイド液のことを意味する。合成ラテックスはスチレンブタジエンコポリマー、アクリレート樹脂、ポリビニールアセテートおよび同様の材料から乳化重合技術により作られていればよい。
【０００７】
本明細書において「シリコン」とは、非金属要素またはオルガノシロキサンのような要素を組み入れる化合物のことをいう。オルガノシロキサンはシリコンに結合された様々な基を有する交互シリコン及び酸素分子からなる構造を基材としたシロキサンポリマーの大型の基であればよい。例示的シリコン材料がミシガン州ミッドランド所在のダウケミカル社により登録商標名DOW929として販売されている。
【０００８】
本明細書おいて、「層」とは、相互に重なり合っている単一の厚さのコース、薄層または折畳みをいう。いくつかの層状構造の１例が図１に図示されており、タオル10が５つの層14,18,22,30及び34を含んでいる。
【０００９】
本明細書における「プライ」とは、１か、２以上の層を有するヘッドボックスから製造された材料をいう。2プライ構造を有する例示的タオルが図２に図示されており、製品50は、2つのプライ54Aおよび54Bを含む。
【００１０】
本明細書における「ワックス」とは、乳化剤によって懸濁液内に保持された小さな粒子からなる水溶液を意味する。例示的ワックスは、パラフィンワックス、微結晶性ワックスまたは別のワックスを含む。紙製品に印刷できる例示的ワックス化合物は、米国特許第5,601,871号、同第5,614,293号及び5,665,426号に開示されており、本明細書はこれらを引例として組み入れる。
【００１１】
本明細書における「サイズ剤」とは、セルロース繊維構造に対し液体透過を防ぐ化学物質を意味する。適切なサイズ剤は、R.G.マクドナルドおよびJ.N.フランクリンにより発行された第2版第3巻、名称「製紙及び板紙製造」のテキストに開示されており、これを引例として本明細書に組み入れる。
【００１２】
特に、適当なサイズ剤は、ロジン酸、アルキニル無水琥珀酸、アルカノーケテンダイマーであり、式は、
0004435980.tif 000002
ここで、Ｒ1、Ｒ2は、同一か、異種の脂肪族炭化鎖Ｃ16−Ｃ18に基いている。この種の例示的な化学利用可能なサイズ剤は、デラウェア州、ウィルミントン所在のヘルクラスインクのHERCON79、HERCON1332およびPRECIS3000である。
【００１３】
本明細書において「セルロース」とは、化学式(C5H10O5)nを有し、実質的に線形である長分子鎖を形成するように酸素結合によって結合された無水グルコース単位からなる天然炭化水素高ポリマー（ポリサッカライド）のことを意味する。セルロースの天然源は、落葉樹及び針葉樹、綿、フラックス、アフリカハネガヤ、トウワタ、ワラ、ジュート、麻及びバガスを含む。
【００１４】
本明細書における、「パルプ」は、セルロース処理されたものをいう。
【００１５】
本明細書における「吸収性」とは、材料が特定の時間長さの間に所定量の液体を完全に染み込ませる割合をいう。寸法にあっていない紙の吸収率は、試験手順ASTM番号D824−94を用いて測定され、寸法があっている紙は、試験手順ASTM番号D779を用いて測定されればよい。
【００１６】
本明細書における「吸収勾配」とは、タオル製品の様々な層の異なる吸収能力をいう。タオルの内層またはパイルは外側層よりも大きな吸収性を有することが好ましい。
【００１７】
本明細書における、「吸上性」とは、毛管作用の結果、液体が材料に吸収される割合のことをいう。結果がセンチメートル/分として一般的に記録される。試験中、折畳み、しわおよび破断のない約25ミリメートル×約200ミリメートルのサンプルが約23度Cで50パーセントの相対湿度で液体、一般的に油または水に垂直に及び部分的に懸架される。200ミリメートルのサンプル長さの約25ミリメートルが液体に浸される。カールすることを防ぐために、これの端部にウエイトが取付けられる。液体の先縁から液体面の高さが、0.25、0.5、0.75及び1.0分のような様々な時間間隔で記録され、吸上性を求める。
【００１８】
本明細書において、「吸上勾配」とは、タオル製品の様々な層またはパイルの異なった吸上能力のことをいう。タオルの内側層またはパイルは外側層よりも大きな吸上性を有することが好ましい。
【００１９】
本明細書における「サルファイトパルプ」とは、亜硫酸と重亜硫酸との混合物と化学的に処理されたパルプのことをいう。これらの化学剤はパルプ供給原料内においてリグニンをアタックし、可溶化する。
【００２０】
本明細書における「ブリーチされた化学熱機械的パルプ」とは、セル壁の間とこれらの壁内の木材リグニンを柔軟にするために、スチーム、圧力及び硫酸ナトリウムまたは過酸化水素でセルロース材料を処理することをいう。さらに、過酸化アルカリンブリーチが、繊維を柔軟にし、光沢を与えるように添加される。ブリーチ化学熱機械的パルプは、以下BCTMPとして短縮することがある。
【００２１】
本明細書において使用する「坪量」（以下BWとする）とは、サンプルの単位面積あたりの重量を意味し、平方メートルあたりの重量グラムとして記録される。坪量は試験手順ASTM  D  3776-96またはTAPPI試験法T-220を用いて測定されればよい。
【００２２】
（発明の開示）
上述の問題と必要性が、セルロース繊維とはっ水剤とを有する第１および第２層を含むことが好ましいタオルを提供する本発明により解決される。第１および第２の層は、第１及び第２の層よりも高い吸収性を有するセルロース繊維を有する第３の層を実質的に挟むようになっていればよい。
【００２３】
さらに第１及び第３の層と、第２及び第３の層との間にそれぞれ配置された第４の層と第５の層を含んでいてもよい。第４及び第５の層は、第１及び第２の層よりも高い吸上性を有していればよい。
【００２４】
さらに、はっ水剤は、ワックス、ラテックス、サイズ剤及び/又はシリコンであればよい。さらに、はっ水剤は、第１および第２の層のいずれか一つの上に印刷されたり、スプレーされればよい。さらに、はっ水剤はヘッドボックス内において第１または第２の層の少なくとも１つの繊維と混合されていればよい。さらに、第１及び第２の層はサルファイトパルプあるいはBCTMPを含んでいればよく、タオルは約8から約59gsmの坪量を有していればよい。さらに第３の層は第4及び第5の層よりも高い吸収率及び吸上性を有していればよい。
【００２５】
タオルの別の実施例では、セルロール繊維とはっ水剤とを有する第１層と、第１層より大きい吸上性を有するセルース繊維を有する第２の層と、第１及び第２の層よりも高い吸収率を有する第３の層とを含む第１プライを含んでいればよい。第２の層は第１層に隣接して配置されていればよく、第３の層は第２の層に隣接して配置されていればよい。第２プライは第１プライに結合されており、一般的に、これの鏡像である。
【００２６】
さらに、はっ水剤は、ワックス、ラテックス、サイズ剤及び/又はシリコンであればよい。さらに、はっ水剤は、第１および第２の層のいずれか一つの上に印刷されたり、スプレーされればよい。さらにはっ水剤はヘッドボックス内で第１または第２の層の少なくとも１つの繊維と混合されていればよい。さらに、第１及び第２の層はサルファイトパルプ即ちBCTMPを含んでいればよく、タオルは約８から約59gsmの坪量を有していればよい。さらに第３の層は第２の層よりも高い吸上性を有していればよい。
【００２７】
（本発明を実施するのに最良の形態）
図を参照すると、同一の符号は全図を通して対応する構造を定め、連番になった上側ケースの文字に結合して使用された同一の参照番号が実質的に同一のアイテムまたは成分を表す。特に図１から図２を参照すると、タオル10および50の2つの実施例がある。
【００２８】
タオル10は、第１層14、第２層18、第３層22、第４層30および第５の層34を含む第１プライ26を含んでいればよい。第１及び第２プライ14、および18はタオル10の外面に配置されていればよい。これらの層14及び18はサルファイトパルプおよびBCTMPのようなパルプから形成されていればよいが、別のパルプも同様に使用できる。サルファイトパルプ及びBCTMPはクラフト繊維よりも疎水性であることが多い。
【００２９】
第１及び第２の層14、18は、はっ水剤でパターンコーティングされ、水または水ばベースの溶液と相溶性がないいといった疎水性特性を与えることが好ましいが、はっ水剤は繊維と混合されていたり、同様に繊維上にスプレーされていればよい。はっ水剤は層14及び18の繊維構造内の間隙間を充填したり、個々の繊維をコーティングすることによって液体をはっ水させればよく、液体が吸収されることを防ぎ、液体が繊維を通って繊維構造の内側を通過することを防ぐことになる。例示的なはっ水剤は、サウスカロライナ州29706、ワンスクエアドクターチェスター所在のセクエアケミカルインクにより販売されている商標登録名REACTOPAQUEの疎水性化学物質である。繊維に添加されるはっ水剤の量は、繊維1トンあたり約１から30ポンドであり、より詳細には、繊維１トンあたり約1.2から20ポンドであり、さらに詳細には、繊維１トンあたり約2から約10ポンドであればよい。
【００３０】
パターンコーティングは液体に関し十分に開いた孔を形成し、内層22、30及び34に対し貫通するようになっているが、繊維14と18の繊維に水が吸収されることを防ぐようになっている。このようにタオル10の外層14,18は使用中に乾燥したままであり、液体をタオル10の内層22、30および34に移すことができ、このためにタオル10の全吸収能力を実質的に使用できることになる。はっ水剤はワックス、ラテックス、シリコン及びサイズ剤を含んでいればよい。
【００３１】
サイズ剤の多くは、一般的に紙または別の繊維構造への水溶液の透過を制御するのに添加される。多くの場合、所定の抵抗が最終使用のために要求される。表面処理剤が、スプレーまたはアプリケータのような従来の設備で付与されると、水溶液の吸上を制御するように、サイジング処理がベースシート内に必要とされることが多い。肉屋のラップ、ミルクカートン、ライナーボード、ブリーチされているか、されていないバッグ、目の細かいペーパ、シリンダボード、新聞、波形媒体のような紙のグレードが普通に決まった大きさである。
【００３２】
紙構造内の繊維に添加される内部サイズ剤は、試験手順ASTM  D  5725−95またはTAPPI試験法T−458によって測定されるように内部繊維毛管を通る流れの側度を遅くすることによって、貫通率を減少させる。サイジング処理が達成されると、繊維面における接触角が、試験手順ASTM  D  5725−95またはTAPPI試験法T−458により測定されるように大きくなる。内部サイズ剤は、低表面エネルギーを使用することによって機能し、セルロース繊維の面に結合されると繊維面の表面エネルギーを減少させることになる。
【００３３】
層14及び18内の繊維に添加されるサイズ剤の量は、繊維1トンあたり約１から10ポンドであり、より詳細には、繊維１トンあたり約2から2.5ポンドである。
【００３４】
第４及び第５の層30及び34は第１及び第２の層14及び18の内側にそれぞれ配置されており、第３の層22を挟む。これらの層30及び34がセルロース材料から形成されており、液体を層22に移すのに層14及び18よりも高い吸上及び吸収特性を有していればよい。これらの層30及び34は液体を移すための別の層14,18及び22に対し薄いことが好ましい。
【００３５】
第３の層22はタオル10の中央にあることが好ましく、セルロース繊維を含んでいればよい。第３の層22は、層14、18、30及び34よりも大きな吸上及び吸収特性を有していることが好ましく、これによりタオル10の吸上及び吸収勾配を作り出すことになる。これらの勾配は液体をタオル10の外面からその内側に引き出し、層22にわたり液体が広がり、吸収される。勾配は液体が内側から表面に移動することを防ぐ。
【００３６】
タオル10の坪量は約8gsmから約59gsmであり、好ましくは約17gsmから約34gsmであり、より好ましくは、約27gsmである。タオル10は例えば、熱、化学又は機械的処理剤のような様々な処理剤により変性されているセルロース材料から作られている。再構成されたセルロース材料が使用されたり、別のセルロース材料と混合されたりする。どんな合成繊維もセルロース材料に織り込まれないことが好ましい。
【００３７】
タオル50は、第1層58A、第2層62A、及び第3層66Aを有する第1プライ54Aと第1層58B、第2層62B及び第3層66Bを有する第2プライ54Bとを含んでいればよい。第2のプライ54Bは同一の構造を形成する第1プライ54Aの実質的な鏡像86であればよい。従って、第１プライ54Aのみについて以下に詳細に記載する。
【００３８】
プライ54Aは第1層58A、第2層62A、及び第3層66Aを含むことが好ましい。第1層58Aはタオル50の外面に配置され、サルファイトパルプ及びBCTMPのようなパルプから形成されていればよいが、別のパルプも同様に使用してもよい。
【００３９】
第1層58Aは、疎水性を与えるようにようにはっ水剤でパターンコーティングされているが、繊維で混合されたり、同様に繊維にスプレーされていてもよい。はっ水剤は、層58Aの繊維構造内の間隙を充填したり、個々の繊維をコーティングすることによって液体をはじかせ、液体が吸収されたり、液体が繊維を通って繊維構造の内側に流れることを防ぐようになっている。例示的なはっ水剤は、サウスカロライナ州29706、ワンスクエアドクターチェスター所在のセクエア・ケミカルインクにより販売されている商標登録名REACTOPAQUEの疎水性化学物質である。繊維に添加されるはっ水剤の量は、繊維1トンあたり約１から30ポンドであり、より詳細には、繊維１トンあたり約1.2から20ポンドであり、さらに詳細には、繊維１トンあたり約2から約10ポンドであればよい。
【００４０】
パターンコーティングは液体に関し十分に開いた孔を形成し、タオル50の内側を貫通するようになっているが、外側層58Aの繊維内に水が吸収されることを防ぐ。このようにの外層58Aは使用中に乾燥したままであり、液体をタオル50の内部に移すことができ、このためにタオル50の全吸収能力を実質的に使用できることになる。はっ水剤はワックス、ラテックス、シリコン及びサイズ剤を含んでいればよい。
【００４１】
サイズ剤の多くは、一般的に紙または別の繊維構造への水溶液の透過を制御するのに添加される。多くの場合、所定の抵抗が最終使用のために要求される。表面処理剤が、スプレーまたはアプリケータのような従来の設備で付与されると、水溶液の吸上を制御するように、サイジング処理がベースシート内に必要とされことが多い。肉屋のラップ、ミルクカートン、ライナーボード、ブリーチされているか、されていないバッグ、目の細かいペーパ、シリンダボード、新聞、波形媒体のような紙のグレードが普通に決まった大きさである。
【００４２】
紙構造内の繊維に添加される内部サイズ剤は、試験手順ASTM  D  5725−95またはTAPPI試験法T−458によって測定されるように内部繊維毛管を通る流れの側度を遅くすることによって、貫通率を減少させる。サイジング処理が達成されると、繊維面における接触角が、試験手順ASTM  D  5725−95またはTAPPI試験法T−458により測定されるように大きくなる。内部サイズ剤は、低表面エネルギーを使用することによって機能し、セルロース繊維の面に結合されると繊維面の表面エネルギーを減少させることになる。
【００４３】
層14及び18内の繊維に添加されるサイズ剤の量は、繊維1トンあたり約１から10ポンドであり、より詳細には、繊維１トンあたり約1.5から3ポンド繊維であり、さらに詳細には繊維１トンあたり約2から2.5ポンドである。
【００４４】
第2の層62Aは第１及び第1の層58Aの内側にそれぞれ配置されており、セルロース材料から形成されていればよい。層62Aは液体を内側に移すのに層58Aよりも高い吸上及び吸収特性を有することが好ましい。層62Aは液体を移すための別の層58A及び66Aに対し薄いことが好ましい。
【００４５】
第３の層66Aは、ほぼタオル50の中央にあることが好ましく、セルロース繊維を含んでいてもよい。第３の層66Aは、層58Aおよび62Aよりも大きな吸上及び吸収特性を有していることが好ましく、これによりタオル50内に吸上及び吸収勾配を作り出すことになる。これらの勾配は液体をタオル50の外面からその内側に引き出し、液体が層66Aにわたり広がり、吸収される。勾配は液体が内側から表面に移動することを防ぐ。
【００４６】
タオル50の坪量は約8gsmから約59gsmであり、好ましくは約17gsmから約34gsmであり、より好ましくは、約27gsmである。タオル50は例えば、熱、化学又は機械的処理剤のような様々な処理剤により変性されているセルロース材料から作られている。再構成されたセルロース材料が使用されたり、別のセルロース材料と混合されたりすることも考えられる。いかなる合成繊維もセルロース材料に織り込まれないことが好ましい。
【００４７】
パイル54A−Bは適当な製紙技術を使ってパルプ繊維から形成されていればよく、１つのこのような例示的技術を以下に記載する。
【００４８】
図３は、タオル10のプライ26を形成する例示的工程100を表す。工程100はウェットストックライン110A−Eを含んでいればよい。ウェットストックライン110A−Eはほぼ同一であればよいので、ウェットストックライン110Aのみを以下に詳細に記載する。
【００４９】
ウェットストックライン110Aはチェスト112A、スタッフボックス116A及びファンポンプ120Aを含んでいればよい。チェスト112Aは、セルロースセの水性懸濁液を保存し、懸濁液はストリーム114Aを介しスタッフボックス116Aに給送され、一定の圧力ヘッドを維持するようになっている。セルロース繊維は、特にタオル10の最も外側の層14及び18に関しサルファイトパルプまたはBCTMPであればよい。スタッフボックス116Aの出口ストリーム118Aはファンポンプ120Aに送られればよい。ファンポンプ120Aからの排出物が層状ヘッドボックス125に送られる。
【００５０】
この後、米国特許第5,048,589号に開示されているように、ヘッドボックス125からパルプがタオル10を形成するため製紙ラインに送られればよい。本明細書はこの特許を引例として、これに組み入れる。タオル10は乾燥前にサイズ圧力で、はっ水剤でパターンコーティングされればよい。あるいは、はっ水剤はヘッドボックス110A及び110Eに添加されるか、タオル10の外面にスプレーされればよい。
【００５１】
図4は、タオル50のプライ54Aを形成するための例示的工程200を図示している。工程200はウェットストックライン210A−Cを含んでいればよい。ウェットストックライン210A−Cはほぼ同一であればよいので、ウェットストックライン210Aのみを以下に詳細に記載する。
【００５２】
ウェットストックライン210Aはチェスト212A,スタッフボックス216A及びファンポンプ220Aを含んでいればよい。チェスト212Aは、セルロースセの水性懸濁液を保存し、懸濁液はストリーム214Aを介しスタッフボックス216Aに給送され、一定の圧力ヘッドを維持するようになっている。セルロース繊維は、特にプライ54Aの層58Aに関しサルファイトパルプまたはBCTMPであればよい。スタッフボックス216Aの出口ストリーム218Aはファンポンプ220Aに送られればよい。ファンポンプ220Aからの排出物が層状ヘッドボックス225に送られる。
【００５３】
この後、米国特許第5,048,589号に開示されているように、ヘッドボックス225からパルプがタオル50を形成するため製紙ラインに送られればよい。本明細書はこの特許を引例として、これに組み入れる。タオル50は乾燥前にサイズ圧力で、はっ水剤でパターンコーティングされればよい。あるいは、はっ水剤はヘッドボックス210Aまたはストックチェストのような別の場所に添加されたり、ストックチェスト54Aの外面にスプレーされればよい。プライ54Bはプライ54Aに関し記載したのとほぼ同一に形成されればよい。いったん形成されると、プライ54Bは、接着剤のような適当な手段を使って、プライ54Aに結合される。例示的結合技術が米国特許第5,698,291号、5,622,734号、および5,543,202号に開示されており、本明細書に引例として組み入れる。ローレットホイールが使用される場合、パイル54A−Bの縁だけが共に結合されていればよい。
【００５４】
本発明を所定の好ましい実施例に関し記載してきたが、本発明により包含された課題は特定の実施例に限定されるものではないことを理解しなければならない。これに対し、本発明の課題は、請求の範囲の精神と範囲内に含むことができる全修正、変更及び均等例を含むものである。
【図面の簡単な説明】
【図１】  等尺である必要はないが、拡大された、タオルの1実施例の側面図である。
【図２】  等尺である必要はないが、拡大された、タオルの1実施例の側面図である。
【図３】  タオルを製造するための例示的工程の図である。
【図４】  タオルを製造するための例示的工程の図である。
【図１】
0004435980.tif 000003
【図２】
0004435980.tif 000004
【図３】
0004435980.tif 000005
【図４】
0004435980.tif 000006